(57)【特許請求の範囲】
【請求項１】
製紙用パルプ中フリーネスが５００ｍｌｃｓｆ以上のＬＢＫＰが９０重量％以上で、該ＬＢＫＰの内フタバガキ類のパルプを５０〜１００重量％含有し、炭酸カルシウムを含有する填料の添加率が対絶乾パルプ当り２０〜３０重量％で、密度が０．６〜０．６５ｇ／ｃｍ3であることを特徴とする低密度書籍用紙。
【請求項２】
該書籍用紙のＴＡＰＰＩ  ＵＭ４０３規定の内部結合強度が０．８〜１．２ｋｇ・ｃｍで、かつ、ＪＩＳ−Ｐ８１３８規定の不透明度が８５％以上である請求項１記載の低密度書籍用紙。
【請求項３】
製紙用パルプ中フリーネスが５００ｍｌｃｓｆ以上のＬＢＫＰが９０重量％以上で、該ＬＢＫＰの内フタバガキ類のパルプを５０〜１００重量％含有するパルプ紙料中に、炭酸カルシウムを含有する填料を対絶乾パルプ当り２０〜３０重量％添加して抄紙し、密度を０．６〜０．６５ｇ／ｃｍ3にすることを特徴とする低密度書籍用紙の製造方法。
【請求項４】
請求項３の低密度書籍用紙の製造方法において、プレストータル線圧を１２０〜１５０ｋｇ／ｃｍ、マシンカレンダー線圧を２０〜４０ｋｇ／ｃｍで処理する低密度書籍用紙の製造方法。
【発明の詳細な説明】
【０００１】
【発明の属する技術分野】
本発明は、嵩高で柔軟な紙質を有する低密度の紙であるにも係わらず、オフセット印刷で印刷が可能な書籍用紙としての特性を有した用紙とその製造方法に関する。
【０００２】
最近の本は、時代的な背景もあり、活字離れが深刻な問題となっており、出版される本の数、頁数の減少を伴ってきている。
従来、書籍としてのイメージは、密度が０．９〜１．０ｇ／ｃｍ3の高密度のものが主流であったが、ここ数年来本の頁数減に伴い、手肉感、高級感、見栄え等の要求により、学術系以外の本文用紙としては、低密度用紙への依存の傾向が強くなっている。
【０００３】
書籍用紙としては、頁のめくり易さ、活字の裏写り、オフセット印刷適性等が重要なファクターとなり、このため内添の填料分比率が多く、オンマシンのカレンダー処理にて高密度化の傾向にある。この為高灰分での低密度用紙の作成には困難が伴う。また、書籍等は持ち運びに便利なように軽くする目的でも用紙の密度を低くする必要がある。
【０００４】
用紙の密度を低くするためには、まず材料となるパルプの選択が第一である。一般に紙は木材パルプを使用して抄造されているが、木材パルプといっても樹種やパルプ化によってその性質は大きく異なる。密度を低くするためには、剛直でなるべく繊維長の長いままのパルプを使用し抄造する事が必要である。
パルプ化もパルプ繊維の剛直度に大きく関係する。紙料調整における叩解は紙の密度アップさせるための処理であり、低密度化では極力叩解を行わない方が良い。
【０００５】
紙を抄造する場合には、パルプの叩解はウェットパートで形成される地合に影響を及ぼす。書籍用紙の場合、地合が悪いとオフセット印刷でのインキムラやインキの乗り等に影響を与える。また、プレスパートでは、出来るだけその線圧を下げ抄造することが望ましいが、湿紙部で出来るだけ紙をプレスしておかないと内部結合強度が低下し、印刷での繊維ムケ、填料脱落、紙粉等のトラブルを誘発するため、プレス条件の選定は難しい。また、オンマシンでのカレンダー処理においても、印刷トラブルを誘発する諸問題が考えられため、適切な条件設定が必要である。
【０００６】
【発明が解決しようとする課題】
書籍用紙は、単色〜４色の文字、イラスト、写真等の印刷が付与されて書籍となるため、本発明の課題としては、印刷時の紙粉、インキの掠れ、ベタ部のムケ、給紙での重送等のトラブルの発生防止や、書籍用紙が手触りが良く、紙腰が柔軟で頁捲りがし易く、印刷活字の裏写りがなく、持ち運び容易な軽量の書籍用紙を得ることにある。
【０００７】
従来の抄紙技術及びパルプ配合技術では、同様なフリーネスで５００ｍｌｃｓｆ以上の製紙用パルプを使用しても抄紙機のプレス線圧やオンマシンカレンダー線圧を減じても書籍用紙としての印刷適性、コスト、地合等を満足するには密度が０．６５ｇ／ｃｍ3以上のものしか作成できなかった。だが、パルプの変更で０．６０〜０．６５ｇ／ｃｍ3の密度を維持させるには、エスパルト草やコットン等の非木材繊維を使用する方法はある。
【０００８】
従来の書籍用紙で例えば密度が０．８２〜０．８７ｇ／ｃｍ3の時、内部結合強度は１．７〜２．２ｋｇ・ｃｍであり、密度が０．６〜０．６５ｇ／ｃｍ3と低く内部結合強度１．２ｋｇ・ｃｍ以下と弱いもので印刷適性のあるものは皆無に等しい。本発明は、内部結合強度が０．８〜１．２ｋｇ・ｃｍで、密度が０．６〜０．６５ｇ／ｃｍ3であるにも係わらず、印刷時に上記トラブルの発生がなく、高密度書籍用紙と同等の特性を有した用紙とその製造方法を提供することを目的とする。
【０００９】
【問題を解決するための手段】
本発明は、製紙用パルプ中フリーネス（叩解度：ＪＩＳ−Ｐ８１２１）が５００ｍｌｃｓｆ以上の広葉樹晒クラフトパルプ（ＬＢＫＰ）が９０重量％以上で、該ＬＢＫＰの内フタバガキ類のパルプを５０〜１００重量％含有するパルプ紙料中に、炭酸カルシウムを含有する填料を対絶乾パルプ当り２０〜３０重量％添加して抄紙して得られた低密度書籍用紙とその製造方法であり、該書籍用紙の特性は、密度（ＪＩＳ−Ｐ８１１８）が０．６〜０．６５ｇ／ｃｍ3で、ＴＡＰＰＩＵＭ４０３規定の内部結合強度が０．８〜１．２ｋｇ・ｃｍで、かつ、不透明度（ＪＩＳ−Ｐ８１３８）が８５％以上である。また、特に好ましくは、クラーク剛直度（ＪＩＳ−Ｐ８１４３）が、坪量８３．７ｇ／ｍ2の時、縦目で１３０〜１５０ｃｍ3／１００、横目で６０〜８０ｃｍ3／１００で、坪量６６．３ｇ／ｍ2の時、縦目で７５〜９５ｃｍ3／１００、横目で３５〜５５ｃｍ3／１００の値を有するような柔軟な用紙である。
【００１０】
【発明の実施の形態】
本発明に用いられる製紙用パルプの主材はＬＢＫＰで９０重量％以上であり、かつ、ＬＢＫＰ中に、広葉樹の一種であるラワン材等で代表されるフタバガキ類（学名：ディプターオキャーパス  スピーシーズ(DIPTEROCARPUS  SPECIES)）のＬＢＫＰパルプを５０〜１００重量％含有させるものであり、代表的なものとしては、インドネシア産のＬＢＫＰでリアウ・アンダラン（RIAU  ANDALAN）、インダー・キャット（INDAR  CATT）等が挙げられる。
書籍用紙の低密度化のためには、パルプのフリーネスが重要であり、ＪＩＳ−Ｐ８１２１に規定しているカナダ標準濾水度の測定法による値が５００ｍｌｃｓｆ以上にすることが必要である。
【００１１】
本発明になるフタバガキ類より得られるＬＢＫＰと併用される他のパルプとしては、例えば、他のＬＢＫＰ（ユウカリ、オーク、ガム、ポプラ、カエデ等に代表される広葉樹を使用したパルプ）、ＮＢＫＰ（マツ、スギ、ヒノキ等に代表される針葉樹を使用したパルプ）、広葉樹晒サルファイトパルプ（ＬＢＳＰ）、針葉樹晒サルファイトパルプ（ＮＢＳＰ）等の化学パルプ、竹、アバカ、ケナフ、エスパルト、藁、バガス等の非木材パルプが用いられる。これらパルプのフリーネスはＬＢＫＰと同様に５００ｍｌｃｓｆ以上が好ましい。
パルプの叩解に当たっては、各パルプを単独で叩解してもよく、各パルプを混合して叩解してもよい。混合する場合パルプは、各々のフリーネスが５００ｍｌｃｓｆ未満で叩解したものと５００ｍｌｃｓｆ以上のものを混合しても構わないが、総合したフリーネスが５００ｍｌｃｓｆ以上であることが好ましい。叩解方法としては、例えばダブルディスクリファイナー（ＤＤＲ）、シングルディスクリファイナー（ＳＤＲ）、ビーター、デラックスファイナー（ＤＦ）がある。
【００１２】
本発明の書籍用紙には印刷時の不透明性保持、腰の柔軟性維持のため、炭酸カルシウム（重質炭酸カルシウム、軽質炭酸カルシウム）を含有する填料をパルプ絶乾重量に対して２０〜３０重量％であり、その内炭酸カルシウムの占める割合は１０〜１００重量％である。用紙の白色度、不透明度さらには紙の柔軟性付与のために炭酸カルシウムの添加は必要であり、中性抄造の場合抄紙抄き水ｐＨは、炭酸カルシウムにより弱アルカリ性に安定するため、リテンション向上のためにも必要不可欠である。
【００１３】
炭酸カルシウムは、軽質炭酸カルシウム、重質炭酸カルシウムの単独あるいは混合して使用して構わないが、印刷適性、内部結合強度、密度、その他を考慮して選択される。また、炭酸カルシウムと併用される填料としては、通常抄紙系で使用される、タルク、クレー、カオリン、焼成カオリン、酸化チタン、水酸化アルミニウム、合成シリケート、あるいは有機顔料等が用いられる。
【００１４】
本発明の書籍用紙には、通常抄紙で用いられる添加剤、例えば、内添サイズ剤（アルケニルコハク酸無水物（ＡＳＡ）、中性ロジン、アルキルケテンダイマー（ＡＫＤ））、乾燥紙力増強剤（ポリアクリルアミド、澱粉誘導体、ポリビニルアルコール誘導体）、消泡剤、染料、着色顔料、蛍光剤、湿潤紙力向上剤、濾水性向上剤及び歩留まり向上剤を適宜用いることができる。
また、サイズプレスで使用される水溶性接着剤は、澱粉、ＰＶＡその他公知のものが使用できるが、好ましくは通常澱粉が使用される。澱粉としては（酸化澱粉、カチオン化澱粉、エステル化澱粉、ヒドロキシエチル澱粉、酵素変性澱粉）を用いることができる。
この場合、使用する澱粉濃度は、５〜１０％が適当であり、５％より低い澱粉濃度塗抹では、印刷時の繊維ムケや填料の脱落の発生が懸念され、１０％より高い澱粉濃度含浸塗工では、サイズプレスでの含浸塗工が不安定となる懸念がある。
【００１５】
本発明の書籍用紙に用いる添加剤としては、パルプ絶乾重量当り、内添サイズ剤としてはＡＫＤを０．１〜０．２重量％、乾燥紙力増強剤としてカチオン化澱粉を０．８〜１．５重量％を用いて抄紙することが好ましい。この場合、ＡＫＤが０．１重量％より少ないと用紙に水性ペン書きした場合の滲みの原因となる恐れがあり、０．２重量％より過剰に添加すると抄紙系の汚れを誘発し、用紙品質低下を招く恐れがある。また、カチオン化澱粉の過剰添加は、用紙の柔軟性と排水ＢＯＤの悪化を招き、少ないとリテンションの悪化、乾燥紙力の低下を招く。
【００１６】
本発明の書籍用紙の低密度化は、先に述べたように、紙料として用いられるＬＢＫＰの内、フタバガキ類のインドネシア産のパルプを５０〜１００重量％を用いることによって成されるが、より低密度化するためには、用紙の製造工程でのトータルプレス線圧を１２０〜１５０ｋｇ／ｃｍと低くし、オンマシンカレンダーの線圧を２０〜４０ｋｇ／ｃｍと弱くすることで行われる。プレス線圧を１２０ｋｇ／ｃｍより弱くすると印刷での繊維とられや填料の脱落となり、線圧を１５０ｋｇ／ｃｍより強くすると用紙の密度が高くなり要求品質を満足しなくなる。また、オンマシンカレンダーの線圧の４０ｋｇ／ｃｍへのアップは、用紙の填料分が多い事による潰れ代の増加による密度アップとなる。また、線圧を２０ｋｇ／ｃｍ以下に下げると表面の荒れを発生させ書籍用紙としての風合いと筆記特性を損なう。
また、密度を低くするための各種薬品の添加や、各種低密度化傾向を促す填料の使用も可能である。
【００１７】
本発明の書籍用紙の特性は、密度（ＪＩＳ−Ｐ８１１８）が０．６〜０．６５ｇ／ｃｍ3で、書籍にした場合同程度の厚みを出すには他の高密度の用紙に較べ軽量でハンドリングが容易となり、ＴＡＰＰＩ  ＵＭ４０３規定の内部結合強度が０．８〜１．２ｋｇ・ｃｍであるにもかかわらずオフセット印刷時の繊維とられや填料脱落のない印刷適性があり、填料分を２０〜３０重量％添加することで、クラーク剛直度（ＪＩＳ−Ｐ８１４３）が、坪量８３．７ｇ／ｍ2の時、縦目で１３０〜１５０ｃｍ3／１００、横目で６０〜８０ｃｍ3／１００で、坪量６６．３ｇ／ｍ2の時、縦目で７５〜９５ｃｍ3／１００、横目で３５〜５５ｃｍ3／１００の値を有するような用紙に柔軟性がありページのめくり易さ、読み易さがあり、かつ、不透明度が８５％以上あり印刷後の裏写りのない実用的な書籍用紙となる。
これらの特性を満足させることによって、軽量で、オフセット印刷時の繊維とられや填料脱落のない印刷適性が良好な書籍用紙となる。
【００１８】
【実施例】
以下に実施例及び比較例を挙げて本発明を詳細に説明する。
【００１９】
実施例１
国産広葉樹クラフトパルプ（ＬＢＫＰ）４５重量％、
フタバガキ類のインドネシア産ＬＢＫＰ：リアウ・アンダラン（RIAU  ANDALAN）４５重量％及びラジャータパイン使用のチリ産針葉樹クラフトパルプ（ＮＢＫＰ）：アラウコ（ARAUCO）１０重量％の混合紙料をカナディアン・スタンダード・フリーネスで５００ｍｌになるまで叩解し、パルプスラリーを作成した。
これらパルプスラリーにパルプ絶乾重量に対して、重質炭酸カルシウムを１０．５重量％、タルクを１０．５重量％、ＡＫＤサイズ剤を０．１３重量％（日本ＰＭＣ株式会社：ＡＳ−２６３）、カチオン化澱粉を１重量％（ナショナルスターチ株式会社：Ｃａｔｏ３２１０）、歩留まり向上剤を０．０３重量％（栗田工業株式会社：ハイホルダー３０１）を添加し、水で希釈して１％スラリーとした。このスラリーを長網式抄紙機にて抄紙し坪量８３．７ｇ／ｍ2の原紙を得た。この時の抄紙条件は、ツィンバ型の３段プレスにてそのトータルプレス線圧は１３０ｋｇ／ｃｍ、バーサルニップ型オンマシンカレンダー線圧は３０ｋｇ／ｃｍであった。
得られた原紙に、固形分濃度７％の熱化学変性澱粉（日本食品化工株式会社：ＭＳ−５３００）のサイズ液を調整し、該サイズ液をサイズプレスで固形分で０．３５ｇ／ｍ2となるように含浸塗工し、書籍用紙を得た。
【００２０】
実施例２
実施例１の国産広葉樹クラフトパルプ（ＬＢＫＰ）を３６重量％、インドネシア産ＬＢＫＰ：リアウ・アンダラン（RIAU  ANDALAN）を５４重量％にした以外は実施例１と同様に行った。
【００２１】
実施例３
実施例１の国産広葉樹クラフトパルプ（ＬＢＫＰ）を１８重量％、インドネシア産ＬＢＫＰ：リアウ・アンダラン（RIAU  ANDALAN）を７２重量％にした以外は実施例１と同様に行った。
【００２２】
実施例４
実施例１の国産広葉樹クラフトパルプ（ＬＢＫＰ）を全てインドネシア産ＬＢＫＰ：リアウ・アンダラン（RIAU  ANDALAN）にした以外は実施例１と同様に行った。
【００２３】
比較例１
実施例１の国産広葉樹クラフトパルプ（ＬＢＫＰ）を５４重量％、インドネシア産ＬＢＫＰ：リアウ・アンダラン（RIAU  ANDALAN）を３６重量％にした以外は実施例１と同様に行った。
【００２４】
比較例２
実施例１のインドネシア産ＬＢＫＰ：リアウ・アンダラン（RIAU  ANDALAN）をアメリカ産ガム材より得られたＬＢＫＰ：ポート・ハドソン（PORT  HUDSON）に代えた以外は実施例１と同様に行った。
【００２５】
実施例５
実施例１のパルプのフリーネスを５５０ｍｌｃｓｆにした以外は、実施例１と同様に行った。
【００２６】
比較例３
実施例１のパルプのフリーネスを４５０ｍｌｃｓｆにした以外は、実施例１と同様に行った。
【００２７】
比較例４
実施例１の填料を、重質炭酸カルシウム１６重量％、タルクを１６重量％とした以外は実施例１と同様に行った。
【００２８】
比較例５
実施例１の填料を、重質炭酸カルシウム８．５重量％、タルクを８．５重量％とした以外は実施例１と同様に行った。
【００２９】
実施例及び比較例で得られた書籍用紙の各々の特性である密度、内部結合強度、クラーク剛直度、印刷適性評価は以下の方法で評価した。結果を表１、表２に示す。
【００３０】
密度：ＪＩＳ−Ｐ８１１８法に準じ測定した。
【００３１】
内部結合強度：ＴＡＰＰＩ  ＮＭ４０３に準じ、インターナルボンドテスター（熊谷理機工業株式会社製）を用いて強度を測定した。
【００３２】
クラーク剛直度：ＪＩＳ−Ｐ８１４３法に準じ測定した。
【００３３】
不透明度：ＪＩＳ−Ｐ８１３８法に準じ測定した。
【００３４】
印刷適性評価：ＲＩ−II型印刷試験機を用い、オフセット印刷用インキ（トランス  Ｇ：大日本インキ工業株式会社）を０．３ｃｃ使用して簡易印刷試験を行い、繊維の取られのないものを○、繊維とられが少しあるが用紙として実用上問題のないもの△、繊維ムケが多く実用上不可のものを×とした。インキ着肉性については、インキ着肉性に問題のないものを○、インキ着肉性がやや劣るが品質に実用上問題ないものを△、インキ着肉の実用上不可のものを×とした。更に填料の脱落のないものを○、填料脱落は若干あるが用紙として実用上問題のないものを△、填料脱落の著しく実用上不可のものを×とした。
【００３５】
【表１】
0003657380.tif 000002
【００３６】
【表２】
0003657380.tif 000003
【００３７】
以上より、実施例１〜４、比較例１〜２の評価結果から明らかなように、内部結合強度が、０．８１〜１．２ｋｇ・ｃｍで、かつ、クラーク剛直度が縦目で１３０〜１５０ｃｍ3／１００、横目で６０〜８０ｃｍ3／１００を維持し、密度を０．６〜０．６５ｇ／ｃｍ3にするには、使用するパルプのＬＢＫＰ中５０〜１００重量％が学名：ディプターオキャーパス  スピーシーズ（DIPTEROCRPUS  SPECIES）  日本名：フタバガキ類のパルプを使用することが必要である。
【００３８】
また、実施例５及び比較例３の評価結果から明らかなように、密度を０．６〜０．６５ｇ／ｃｍ3にするには、パルプのフリーネスを５００ｍｌｃｓｆ以上にする必要がある。
【００３９】
更に、比較例４、５の評価結果から明らかなように、内添の填料分が規定よりも少ないと特徴である柔軟性が欠如し硬い用紙となり、不透明度も低下する。また、填料分が多いと書籍用紙として必要な印刷適性の面で問題が発生する。
【００４０】
【発明の効果】
本発明の方法によって製造された用紙は、腰が柔軟で、内部結合強度が低い低密度品であるにも係わらず従来の高密度品と同等の印刷適性を有している。